(57)【要約】【課題】ダイシング後に半導体チップ間の間隔が狭くなるのを抑えることができ、ピックアップ性を高めることができるダイシング−ダイボンディングテープを提供する。【解決手段】本発明に係るダイシング−ダイボンディングテープ１は、粘接着剤層３と、粘接着剤層３の一方の表面に積層されておりかつ非粘着性を有する非粘着層４と、非粘着層４の粘接着剤層３側とは反対の表面に積層されているダイシング層５とを備える。ダイシング層５は、第１の基材５Ａと、第１の基材５Ａの一方の表面上に配置されている第２の基材５Ｂと、第２の基材５Ｂの第１の基材５Ａ側とは反対の表面に積層されている粘着部５Ｃとを有する。ダイシング層５は、粘着部５Ｃ側から非粘着層４の表面に積層されている。第１の基材５Ａの式（１）より求められるＤ値が、第２の基材５Ｂの式（１）より求められるＤ値よりも小さい。【選択図】図１
2014063896.tif 000002
【特許請求の範囲】
【請求項１】
半導体ウェーハをダイシングし、半導体チップを得て、前記半導体チップをダイボンディングするために用いられるダイシング−ダイボンディングテープであって、
粘接着剤層と、
前記粘接着剤層の一方の表面に積層されておりかつ非粘着性を有する非粘着層と、
前記非粘着層の前記粘接着剤層側とは反対の表面に積層されているダイシング層とを備え、
前記ダイシング層が、第１の基材と、前記第１の基材の一方の表面上に配置されている第２の基材と、前記第２の基材の前記第１の基材側とは反対の表面に積層されている粘着部とを有し、前記ダイシング層は、前記粘着部側から前記非粘着層の表面に積層されており、
前記第１の基材の下記式（１）より求められるＤ値が、前記第２の基材の下記式（１）より求められるＤ値よりも小さい、ダイシング−ダイボンディングテープ。
Ｄ＝（Ｂ−Ａ）／（Ｃ−Ａ）×１００  ・・・式（１）
前記式（１）中、前記第１の基材又は前記第２の基材を、６０℃、標線間２５ｍｍ及び引張速度３００ｍｍ／分の条件でＭＤ方向に引っ張り、前記第１の基材又は前記第２の基材が１０％伸長してから９０秒後に前記第１の基材又は前記第２の基材を２３℃及び湿度５０％の環境下に移して、２３℃及び湿度５０％の環境下で３０秒間放置するまでの荷重曲線の測定において、Ａは、前記第１の基材又は前記第２の基材が１０％伸長してから９０秒付近に認められる荷重値の極小値を表し、Ｂは、２３℃及び湿度５０％の環境下で１０秒後から３０秒後まで放置する間の荷重値の最大値を表し、Ｃは、前記第１の基材又は前記第２の基材を１０％伸張した直後の荷重値を表す。
【請求項２】
前記ダイシング層の前記第１の基材と前記第２の基材との材料がそれぞれ、ポリオレフィン樹脂である、請求項１に記載のダイシング−ダイボンディングテープ。
【請求項３】
請求項１又は２に記載のダイシング−ダイボンディングテープと、半導体ウェーハとを用いて、
前記ダイシング−ダイボンディングテープの前記粘接着剤層を、前記半導体ウェーハに貼り付ける工程と、
前記半導体ウェーハと前記粘接着剤層と前記ダイシング層における前記粘着部と前記第２の基材とを分断するようにダイシングする工程と、
ダイシングの後に、半導体チップが貼り付けられた前記粘接着剤層を前記非粘着層から剥離し、前記半導体チップを前記粘接着剤層ごと取り出す工程とを備える、粘接着剤層付き半導体チップの製造方法。
【請求項４】
前記ダイシングする工程において、前記第１の基材を分断しないようにかつ前記第１の基材に切り込みを形成するようにダイシングする、請求項３に記載の粘接着剤層付き半導体チップの製造方法。
【発明の詳細な説明】
【技術分野】
【０００１】
本発明は、粘接着剤層付き半導体チップを得るために用いられ、該粘接着剤層付き半導体チップをダイボンディングするために用いられるダイシング−ダイボンディングテープに関する。また、本発明は、該ダイシング−ダイボンディングテープを用いた粘接着剤層付き半導体チップの製造方法に関する。
【背景技術】
【０００２】
従来、半導体ウェーハから半導体チップを切り出して、半導体チップを得るために、ダイシングテープが用いられている。また、半導体チップを基板等にダイボンディングするために、ダイボンディング層である粘接着剤層を有するダイシングテープが用いられている。この粘接着剤層を有するダイシングテープは、ダイシング−ダイボンディングテープと呼ばれている。
【０００３】
下記の特許文献１には、上記ダイシング−ダイボンディングテープの一例が開示されている。図７に示すように、特許文献１に記載のダイシング−ダイボンディングテープ１０１は、基材シート１０２と、ダイアタッチフィルム１０３と、軽剥離フィルム１０４と、ダイシングフィルム１０５とがこの順で積層されて構成されている。ダイシングフィルム１０５は、基材層１０５ａと粘着剤層１０５ｂとを有する。
【０００４】
基材シート１０２及びダイシングフィルム１０５は、ダイアタッチフィルム１０３及び軽剥離フィルム１０４の外周側面よりも側方に張り出している。この張り出している領域において、ダイシングフィルム１０５が粘着剤層１０５ｂ側から、基材シート１０２上に貼り付けられている。
【０００５】
ダイシング−ダイボンディングテープ１０１を用いて半導体ウェーハをダイシングする際には、基材シート１０２を剥離して、ダイシングフィルム１０５の上記張り出している領域の粘着剤層１０５ｂと、ダイアタッチフィルム１０３とを露出させる。露出したダイアタッチフィルム１０３に半導体ウェーハを貼り付けて、かつ露出したダイシングフィルム１０５の粘着剤層１０５ｂにダイシングリングを貼り付ける。この貼り付けの際に、ダイシングフィルム１０５などに皺が生じないように、中心部から端部にかけてダイシングフィルム１０５に引張応力がかけられる。このため、貼り付けの後には、ダイシングフィルム１０５には、収縮力が作用している。従って、半導体ウェーハのダイシングの際にも、ダイシングフィルム１０５には、収縮力が作用している。
【先行技術文献】
【特許文献】
【０００６】
【特許文献１】特開２００７−１４９７４８号公報
【発明の概要】
【発明が解決しようとする課題】
【０００７】
従来のダイシング−ダイボンディングテープでは、ダイシングによって半導体ウェーハを半導体チップに分割する際に収縮力が緩和されて、本来ブレード幅に依存している半導体チップ間の間隔(カーフ幅)が狭くなることがある。半導体チップ間の間隔が狭くなりすぎると、半導体チップに余計な粘接着剤層が付着したり、半導体チップ同士が接触したりすることがある。このため、粘接着剤層付き半導体チップをピックアップできないことがある。
【０００８】
本発明の目的は、ダイシング後に半導体チップ間の間隔が狭くなりすぎるのを抑えることができ、ピックアップ性を高めることができるダイシング−ダイボンディングテープ、並びに該ダイシング−ダイボンディングテープを用いた粘接着剤層付き半導体チップの製造方法を提供することである。
【課題を解決するための手段】
【０００９】
本発明の広い局面によれば、半導体ウェーハをダイシングし、半導体チップを得て、前記半導体チップをダイボンディングするために用いられるダイシング−ダイボンディングテープであって、粘接着剤層と、前記粘接着剤層の一方の表面に積層されておりかつ非粘着性を有する非粘着層と、前記非粘着層の前記粘接着剤層側とは反対の表面に積層されているダイシング層とを備え、前記ダイシング層が、第１の基材と、前記第１の基材の一方の表面上に配置されている第２の基材と、前記第２の基材の前記第１の基材側とは反対の表面に積層されている粘着部とを有し、前記ダイシング層は、前記粘着部側から前記非粘着層の表面に積層されており、前記第１の基材の下記式（１）より求められるＤ値が、前記第２の基材の下記式（１）より求められるＤ値よりも小さい、ダイシング−ダイボンディングテープが提供される。
【００１０】
Ｄ＝（Ｂ−Ａ）／（Ｃ−Ａ）×１００  ・・・式（１）
前記式（１）中、前記第１の基材又は前記第２の基材を、６０℃、標線間２５ｍｍ及び引張速度３００ｍｍ／分の条件でＭＤ方向に引っ張り、前記第１の基材又は前記第２の基材が１０％伸長してから９０秒後に前記第１の基材又は前記第２の基材を２３℃及び湿度５０％の環境下に移して、２３℃及び湿度５０％の環境下で３０秒間放置するまでの荷重曲線の測定において、Ａは、前記第１の基材又は前記第２の基材が１０％伸長してから９０秒付近に認められる荷重値の極小値を表し、Ｂは、２３℃及び湿度５０％の環境下で１０秒後から３０秒後まで放置する間の荷重値の最大値を表し、Ｃは、前記第１の基材又は前記第２の基材を１０％伸張した直後の荷重値を表す。
【００１１】
本発明に係るダイシング−ダイボンディングテープのある特定の局面では、前記ダイシング層の前記第１の基材と前記第２の基材との材料がそれぞれ、ポリオレフィン樹脂である。
【００１２】
本発明の広い局面によれば、上述したダイシング−ダイボンディングテープと、半導体ウェーハとを用いて、前記ダイシング−ダイボンディングテープの前記粘接着剤層を、前記半導体ウェーハに貼り付ける工程と、前記半導体ウェーハと前記粘接着剤層と前記ダイシング層における前記粘着部と前記第２の基材とを分断するようにダイシングする工程と、ダイシングの後に、半導体チップが貼り付けられた前記粘接着剤層を前記非粘着層から剥離し、前記半導体チップを前記粘接着剤層ごと取り出す工程とを備える、粘接着剤層付き半導体チップの製造方法が提供される。
【００１３】
本発明に係る粘接着剤層付き半導体チップの製造方法のある特定の局面では、前記ダイシングする工程において、前記第１の基材を分断しないようにかつ前記第１の基材に切り込みを形成するようにダイシングする。
【発明の効果】
【００１４】
本発明に係るダイシング−ダイボンディングテープは、粘接着剤層と、該粘接着剤層の一方の表面に積層されておりかつ非粘着性を有する非粘着層と、該非粘着層の上記粘接着剤層側とは反対の表面に積層されているダイシング層とを備えており、該ダイシング層が、第１の基材と、該第１の基材の一方の表面上に配置されている第２の基材と、該第２の基材の上記第１の基材側とは反対の表面に積層されている粘着部とを有し、上記ダイシング層は、上記粘着部側から上記非粘着層の表面に積層されており、上記第１の基材の式（１）より求められるＤ値が、上記第２の基材の式（１）より求められるＤ値よりも小さいので、半導体チップ間の間隔(カーフ幅)が狭くなりすぎるのを抑えることができる。さらに、粘接着剤層付き半導体チップのピックアップ性を高めることができる。
【図面の簡単な説明】
【００１５】
【図１】図１（ａ）及び（ｂ）は、本発明の一実施形態に係るダイシング−ダイボンディングテープを模式的に示す部分切欠平面図及び部分切欠正面断面図である。
【図２】図２（ａ）及び（ｂ）は、図１に示すダイシング−ダイボンディングテープの変形例を模式的に示す部分切欠平面図及び部分切欠正面断面図である。
【図３】図３（ａ）及び（ｂ）は、本発明の一実施形態に係るダイシング−ダイボンディングテープを用いて、粘接着剤層付き半導体チップを製造する各工程の一例を説明するための平面図及び部分切欠正面断面図である。
【図４】図４（ａ）及び（ｂ）は、本発明の一実施形態に係るダイシング−ダイボンディングテープを用いて、粘接着剤層付き半導体チップを製造する各工程の一例を説明するための部分切欠正面断面図である。
【図５】図５は、本発明の一実施形態に係るダイシング−ダイボンディングテープを用いて、粘接着剤層付き半導体チップを製造する各工程の一例を説明するための部分切欠正面断面図である。
【図６】図６は、荷重曲線の測定において、ダイシング層の第１の基材又は第２の基材が１０％伸長した後の荷重と時間との関係の一例を示すグラフである。
【図７】図７は、従来のダイシング−ダイボンディングテープを説明するための部分切欠正面断面図である。
【発明を実施するための形態】
【００１６】
以下、本発明の詳細を説明する。
【００１７】
本発明に係るダイシング−ダイボンディングテープは、粘接着剤層と、該粘接着剤層の一方の表面に積層されている非粘着層と、該非粘着層の上記粘接着剤層側とは反対の表面に積層されているダイシング層とを備える。上記非粘着層は、非粘着性を有する。上記ダイシング層は、第１の基材と、該第１の基材の一方の表面上に配置されている第２の基材と、該第２の基材の上記第１の基材側とは反対の表面に積層されている粘着部とを有する。上記ダイシング層は、上記粘着部側から上記非粘着層の表面に積層されている。上記第１の基材の下記式（１）より求められるＤ値は、上記第２の基材の下記式（１）より求められるＤ値よりも小さい。
【００１８】
Ｄ＝（Ｂ−Ａ）／（Ｃ−Ａ）×１００  ・・・式（１）
上記式（１）中、上記第１の基材又は上記第２の基材を、６０℃、標線間２５ｍｍ及び引張速度３００ｍｍ／分の条件でＭＤ方向に引っ張り、上記第１の基材又は上記第２の基材が１０％伸長してから９０秒後に上記第１の基材又は上記第２の基材を２３℃及び湿度５０％の環境下に移して、２３℃及び湿度５０％の環境下で３０秒間放置するまでの荷重曲線の測定において、Ａは、上記第１の基材又は上記第２の基材が１０％伸長してから９０秒付近に認められる荷重値の極小値を表し、Ｂは、２３℃及び湿度５０％の環境下で１０秒後から３０秒後まで放置する間の荷重値の最大値を表し、Ｃは、上記第１の基材又は上記第２の基材を１０％伸張した直後の荷重値を表す。
【００１９】
上記６０℃に加熱するために、恒温槽を用いることができる。２３℃及び湿度５０％の環境下に移行させるために、恒温槽をはずすことができる。また、２３℃及び湿度５０％の環境下に移す前後の荷重曲線は連続して測定される。すなわち、上記第１の基材又は上記第２の基材が１０％伸長してから１２０秒が経過するまで、荷重曲線は連続して測定される。
【００２０】
上記荷重曲線の測定において、上記第１の基材のＤ値を求める場合には、上記第１の基材が単独で用いられる。上記荷重曲線の測定において、上記第２の基材のＤ値を求める場合には、上記第２の基材が単独で用いられる。上記測定では、引張試験機（オリエンテック社製「テンシロン  ＵＴＡ−５００」）等が用いられる。また、上記測定では、幅（ＴＤ方向）１０ｍｍ、長さ方向（ＭＤ方向）１２０ｍｍの第１，第２の基材が用いられ、この大きさの第１，第２の基材がＭＤ方向に引っ張られる。
【００２１】
なお、図６に、荷重曲線の測定において、ダイシング層の第１の基材又は第２の基材が１０％伸長した後の荷重と時間との関係の一例を示すグラフを示した。
【００２２】
本発明に係るダイシング−ダイボンディングテープにおける上述した構成の採用により、半導体チップ間の間隔(カーフ幅)が狭くなるのを抑えることができる。半導体チップ間の間隔が狭くなりすぎないので、隣接する半導体チップに余計な粘接着剤層が付着し難くなり、半導体チップ同士が接触し難くなる。このため、粘接着剤層付き半導体チップのピックアップを高めることができる。
【００２３】
上記第１の基材の上記式（１）より求められるＤ値が、上記第２の基材の上記式（１）より求められるＤ値よりも小さいことで、半導体チップ間の間隔(カーフ幅)が狭くなりすぎるのを抑えることができる。さらに、粘接着剤層付き半導体チップのピックアップ性を高めることができる。
【００２４】
以下、図面を参照しつつ、本発明の具体的な実施形態及び実施例を説明することにより、本発明を明らかにする。
【００２５】
（ダイシング−ダイボンディングテープ）
図１（ａ）及び（ｂ）は、本発明の一実施形態に係るダイシング−ダイボンディングテープを模式的に示す図である。図１（ａ）は部分切欠平面図であり、図１（ｂ）は図１（ａ）中のＩ−Ｉ線に沿う部分切欠正面断面図である。なお、図１及び後述の図では、図示の便宜上、寸法及び大きさは、実際の寸法及び大きさから適宜変更している。
【００２６】
図１（ａ）及び（ｂ）に示すように、ダイシング−ダイボンディングテープ１は、長尺状の離型層２を有する。離型層２の上面に、粘接着剤層３と、非粘着層４と、ダイシング層５とがこの順に積層されている。粘接着剤層３の一方の表面（第１の表面）に、非粘着層４が積層されている。粘接着剤層３の他方の表面（第２の表面）に離型層２が積層されている。非粘着層４の一方の表面（第１の表面）に粘接着剤層３が積層されている。非粘着層４の粘接着剤層３側とは反対の他方の表面（第２の表面）に、ダイシング層５が積層されている。
【００２７】
長尺状の離型層２の上面に、粘接着剤層３、非粘着層４、及びダイシング層５を有する複数の積層物が等間隔に配置されている。該積層物の側方において、離型層２の上面に保護シートが設けられていてもよい。
【００２８】
粘接着剤層３及び非粘着層４の平面形状は、略円形である。ダイシング層５の平面形状は略円形である。粘接着剤層３の径は、非粘着層４の径と同じであってもよく、異なってもよい。非粘着層４の径は、粘接着剤層３の径よりも大きいことが好ましい。非粘着層４の外周側面は、粘接着剤層３の外周側面よりも外側に張り出していることが好ましい。また、非粘着層４の外周側面は、粘接着剤層により覆われていないことが好ましい。粘接着剤層３と非粘着層４との大きさがこのような好ましい関係を満足すると、粘接着剤層３に半導体ウェーハを貼り付ける際に、粘接着剤層３の非粘着層４が積層されている部分に半導体ウェーハを正確に位置合わせできる。また、半導体ウェーハを粘接着剤層３に、より一層確実に貼り付けることができる。
【００２９】
ダイシング層５の径は、粘接着剤層３及び非粘着層４の径よりも大きい。ダイシング層５の外周側面は、粘接着剤層３及び非粘着層４の外周側面よりも外側に張り出している。ダイシング層５と粘接着剤層３及び非粘着層４との大きさがこのような好ましい関係を満足することによっても、粘接着剤層３に半導体ウェーハを貼り付ける際に、粘接着剤層３の非粘着層４が積層されている部分に、半導体ウェーハを正確に位置合わせできる。貼り付けの後には、半導体ウェーハが貼り付けられた粘接着剤層３の一方の表面上に非粘着層４を確実に配置できる。このため、非粘着層４からの粘接着剤層３の剥離性を高めることで、ダイシングの後に、粘接着剤層３付き半導体チップを、非粘着層４から容易に剥離できる。特に、非粘着層４が非粘着性を有することによって、粘接着剤層３付き半導体チップを、非粘着層４からより一層容易に剥離できる。このため、生産ロスを低減でき、歩止まりを向上できる。さらに、ダイシングリングと半導体ウェーハとを異なる層に貼り付けることができるので、粘接着剤層３と非粘着層４とダイシング層５とをそれぞれ最適な材料により構成できる。このため、切削性及びピックアップ性と、ダイボンディング後の接合信頼性とを高くすることができる。
【００３０】
離型層２は、例えば、離型フィルムである。離型層２は、粘接着剤層３の半導体ウェーハが貼り付けられる面を保護し、ロール状の製品形態で提供するために用いられる。なお、離型層２は、必ずしも用いられていなくてもよい。
【００３１】
離型層２を構成する材料としては、プラスチック樹脂が挙げられ、具体的には、ポリエチレンテレフタレート樹脂等のポリエステル樹脂や、ポリテトラフルオロエチレン樹脂、ポリエチレン樹脂、ポリプロピレン樹脂、ポリメチルペンテン樹脂、ポリビニルアセテート樹脂等のポリオレフィン樹脂などが挙げられる。
【００３２】
離型層２の表面は離型処理されていてもよい。離型層は単層であってもよく、複数層であってもよい。離型層が複数層である場合には、各層は異なる樹脂により形成されていてもよい。
【００３３】
離型層２の取扱い性又は剥離性をより一層高める観点からは、離型層２の厚みは、好ましくは１０μｍ以上、好ましくは１００μｍ以下である。
【００３４】
粘接着剤層３は、半導体チップのダイボンディングに用いられる層である。粘接着剤層３は、半導体チップを基板又は他の半導体チップ等に接合するために用いられる。
【００３５】
粘接着剤層３は、例えば適宜の硬化性樹脂などの硬化性化合物を含む硬化性樹脂組成物、又は熱可塑性樹脂等により形成される。硬化前の上記硬化性樹脂組成物は柔らかいので、外力により容易に変形する。粘接着剤層３付き半導体チップを得た後に、得られた粘接着剤層３付き半導体チップを粘接着剤層３側から基板等の被着体に積層する。その後、熱又は光のエネルギーを与えて、粘接着剤層３を硬化させることにより、粘接着剤層３を介して、被着体に半導体チップを強固に接合させることができる。
【００３６】
上記硬化性樹脂組成物を硬化させるために、硬化剤が用いられる。該硬化剤としては、例えば、トリアルキルテトラヒドロ無水フタル酸等の加熱硬化型酸無水物系硬化剤、フェノール系硬化剤、アミン系硬化剤もしくはジシアンジアミド等の潜在性硬化剤、及びカチオン系触媒型硬化剤等が挙げられる。硬化速度又は硬化物の物性等を調整するために、上記硬化剤と硬化促進剤とを併用してもよい。
【００３７】
粘接着剤層３の厚みは特に限定されない。粘接着剤層３の厚みは、一般的には５μｍ以上、１５０μｍ以下である。半導体装置の設計寸法に応じて、適正な粘接着剤層の厚みが選定される。
【００３８】
非粘着層４は、非粘着性を有する。なお、「非粘着性」とは、表面が粘着性を有さないだけでなく、表面を指で触ったときにくっつかない程度の粘着性を有する場合も含まれることとする。具体的には、「非粘着」とは、非粘着層４をステンレス板に貼り付けて、非粘着層４を３００ｍｍ／分の剥離速度で剥離したときに、粘着力が０．０５Ｎ／２５ｍｍ幅以下であることを意味する。
【００３９】
非粘着層４は、例えば、活性エネルギー線硬化型又は熱硬化型の組成物を用いて形成できる。非粘着層４は、アクリル系ポリマーを含む組成物や、ポリオレフィン樹脂により形成されていることが好ましい。非粘着層４の材料は、アクリル系ポリマーを含む組成物を架橋させた架橋体であることが好ましい。この場合には、非粘着層４の極性、貯蔵弾性率又は破断伸びを容易に制御及び設計できる。また、非粘着層４の材料が、アクリル系ポリマーを含む組成物を架橋させた架橋体であると、粘接着剤層３付き半導体チップのピックアップ性をより一層高めることができる。
【００４０】
上記アクリル系ポリマーは特に限定されない。上記アクリル系ポリマーは、（メタ）アクリル酸アルキルエステルポリマーであることが好ましい。（メタ）アクリル酸アルキルエステルポリマーとして、炭素数１〜１８のアルキル基を有する（メタ）アクリル酸アルキルエステルポリマーが好適に用いられる。炭素数１〜１８のアルキル基を有する（メタ）アクリル酸アルキルエステルポリマーの使用により、非粘着層４の極性が充分に低くなり、非粘着層４の表面エネルギーが低くなり、かつ粘接着剤層３の非粘着層４からの剥離性が高くなる。
【００４１】
上記組成物は、活性エネルギー線反応開始剤及び熱反応開始剤の内の少なくとも一方を含むことが好ましく、活性エネルギー線反応開始剤を含むことがより好ましい。活性エネルギー線反応開始剤は、光反応開始剤であることが好ましい。
【００４２】
上記活性エネルギー線には、紫外線、電子線、α線、β線、γ線、Ｘ線、赤外線及び可視光線が含まれる。これらの活性エネルギー線のなかでも、硬化性に優れ、かつ硬化物が劣化し難いため、紫外線又は電子線が好ましい。
【００４３】
上記光反応開始剤として、例えば、光ラジカル発生剤又は光カチオン発生剤等を使用できる。上記熱反応開始剤としては、熱ラジカル発生剤等が挙げられる。上記組成物には、粘着力を制御するためにイソシアネート系架橋剤を添加してもよい。
【００４４】
非粘着層４の厚みは特に限定されない。非粘着層４の厚みは、好ましくは５μｍ以上、より好ましくは１０μｍ以上、好ましくは８０μｍ以下、より好ましくは５０μｍ以下である。非粘着層４の厚みが上記下限以上であると、エクスパンド性がより一層高くなる。非粘着層４の厚みが上記上限以下であると、厚みがより一層均一になり、ダイシングの精度がよく一層高くなる。非粘着層４の厚みは、３０μｍ以上、５０μｍ以下であることが特に好ましい。非粘着層４の厚みが３０μｍ以上、５０μｍ以下であると、粘接着剤層３付き半導体チップのピックアップ性がより一層良好になる。
【００４５】
ダイシング層５は、第１の基材５Ａと、第２の基材５Ｂと、粘着部５Ｃとを有する。第２の基材５Ｂは、第１の基材５Ａの一方の表面（第１の表面）上に配置されている。粘着部５Ｃは、第２の基材５Ｂの第１の基材５Ａ側とは反対の表面に積層されている。ダイシング層５は粘着部５Ｃ側から非粘着部４の表面に積層されている。粘着部５Ｃは粘着剤層であることが好ましい。非粘着層４の表面に、ダイシング層５が粘着部５Ｃ側から貼り付けられている。ダイシング層５は、非粘着層４を介して粘接着剤層３に間接的に貼り付けられている。第１の基材５Ａ及び第２の基材５Ｂはそれぞれ、ＭＤ方向、ＴＤ方向を有することが好ましい。
【００４６】
第１の基材５Ａの表面上に、第２の基材５Ｂが直接積層されていてもよい。第１の基材５Ａの表面上に、接着剤を介して第２の基材５Ｂが間接に積層されていてもよい。すなわち、第１の基材５Ａと第２の基材５Ｂとは接着剤を用いて貼り合わされていてもよい。上記ダイシング層における基材（粘着部を除く）は、上記Ｄ値が上述した関係を満足する第１の基材と第２の基材とを備える少なくとも２層以上の多層構造を有しており、３層以上の多層構造を有していてもよい。上記ダイシング層では、例えば、第１の基材５Ａと第２の基材５Ｂとの間や、第１の基材５Ａの第２の基材５Ｂ側とは反対の表面上に、他の基材が配置されていてもよい。
【００４７】
非粘着層４とダイシング層５との剥離力は、粘接着剤層３と非粘着層４との剥離力よりも大きいことが好ましい。このような剥離力を満足するように粘着部５Ｃが構成されていることが好ましい。
【００４８】
ダイシング層５は、粘接着剤層３及び非粘着層４の外周側面よりも外側に張り出している延長部５ｘを有する。ダイシング層５の延長部５ｘの片面が、粘着部５Ｃにより離型層２の上面に貼り付けられている。すなわち、粘接着剤層３及び非粘着層４の外周側面よりも外側の領域で、ダイシング層５が離型層２の上面に貼り付けられている。
【００４９】
ダイシング層５が延長部５ｘを有するのは、粘接着剤層３の他方の表面に半導体ウェーハを貼り付ける際に、粘接着剤層３の外周側面よりも外側に位置する延長部５ｘの粘着部５Ｃに、ダイシングリングを貼り付けるためである。
【００５０】
ダイシング層５の第１，第２の基材５Ａ，５Ｂを構成する各材料としては、プラスチック樹脂が挙げられ、具体的には、ポリエチレンテレフタレート樹脂等のポリエステル樹脂や、ポリテトラフルオロエチレン樹脂、ポリエチレン樹脂、ポリプロピレン樹脂、ポリメチルペンテン樹脂、ポリビニルアセテート樹脂等のポリオレフィン樹脂や、ポリ塩化ビニル樹脂などが挙げられる。なかでも、エクスパンド性に優れており、環境負荷が小さいため、ポリオレフィン樹脂が好適に用いられる。更に、本発明を設計しやすいため、ポリエチエン樹脂が好適に用いられる。
【００５１】
粘着部５Ｃは特に限定されない。粘着部５Ｃを構成する粘着剤の具体例として、アクリル系粘着剤、特殊合成ゴム系粘着剤、合成樹脂系粘着剤及びゴム系粘着剤等が挙げられる。なかでも、感圧タイプのアクリル系粘着剤が好ましい。感圧タイプのアクリル系粘着剤が用いられた場合、ダイシングリングを粘着部５Ｃからより一層容易に剥離できる。さらに、粘着部５Ｃのコストを低減できる。
【００５２】
第１の基材５Ａ及び第２の基材５Ｂの厚みは特に限定されない。第１の基材５Ａと第２の基材との合計の厚みは、好ましくは５０μｍ以上、より好ましくは８０μｍ以上、好ましくは２００μｍ以下、より好ましくは１６０μｍ以下である。第１の基材５Ａと第２の基材５Ｂとの合計の厚みの厚みが上記下限以上及び上記上限以下であると、半導体ウェーハをより一層精度よくダイシングでき、ピックアップ性をより一層高めることができる。さらに、離型層２の剥離性及びダイシング層５のエクスパンド性がより一層高くなる。
【００５３】
第１の基材５Ａの厚みと第２の基材５Ｂの厚みとの比（第１の基材５Ａの厚み：第２の基材５Ｂの厚み）は、好ましくは９０：１０〜３０：７０、より好ましくは８０：２０〜５０：５０である。上記比が上記範囲内であると、半導体ウェーハをより一層精度よくダイシングでき、ピックアップ性をより一層高めることができる。
【００５４】
粘着部５Ｃの厚みは特に限定されない。粘着部５Ｃの厚みは、好ましくは２μｍ以上、より好ましくは５μｍ以上、好ましくは５０μｍ以下、より好ましくは３０μｍ以下である。粘着部５Ｃの厚みが上記下限以上及び上記上限以下であると、非粘着層４とダイシング層５との剥離力を適度な範囲に制御することが容易になる。
【００５５】
図１（ａ）及び（ｂ）に示すダイシング−ダイボンディングテープ１では、ダイシング層５は略円形である。図２（ａ）及び（ｂ）に、ダイシング−ダイボンディングテープの変形例を示す。図１（ａ）及び（ｂ）に示すダイシング−ダイボンディングテープ１と図２（ａ）及び（ｂ）に示すダイシング−ダイボンディングテープ１１とでは、ダイシング層の形状のみが異なる。ダイシング−ダイボンディングテープ１におけるダイシング層５及びダイシング−ダイボンディングテープ１１におけるダイシング層１２はともに略円形である。ダイシング−ダイボンディングテープ１１におけるダイシング層１２は貼付起点１２Ｄを有する。より具体的には、ダイシング層１２は、貼付起点１２Ｄ部分を除いて円形である。ダイシング層１２は、第１の基材１２Ａと第２の基材１２Ｂと粘着部１２Ｃとを有し、粘接着剤層３及び非粘着層４の外周側面よりも外側に張り出している延長部１２ｘを有する。ダイシング層１２の延長部１２ｘの片面が、粘着部１２Ｃにより離型層２の上面に貼り付けられている。
【００５６】
このように、ダイシング層の一部の領域に貼付起点が設けられていていることが好ましい。また、１つのダイシング層に複数の貼付起点が設けられていることが好ましく、少なくとも２つの貼付起点が設けられていることが好ましい。１つのダイシング層に複数の貼付起点が設けられている場合には、ダイシング層の一端側と該一端側とは反対の他端側とに、貼付起点が設けられていることが好ましい。この場合には、ダイシング−ダイボンディングテープの使用時の方向性をなくすことができる。また、例えば、一端側の貼付起点からダイシング層をうまく貼り付けられない場合などに、他端側の貼付起点からダイシング層を貼り付けることが可能である。より具体的には、一端側の貼付起点からダイシング層をうまく貼り付けられない場合などに、長尺状のダイシング−ダイボンディングテープを一旦巻き取った後に、再度巻き出すことにより、他端側の貼付起点からダイシング層を貼り付けることが可能である。
【００５７】
（粘接着剤層付き半導体チップの製造方法）
次に、図１（ａ），（ｂ）に示すダイシング−ダイボンディングテープ１を用いた場合の粘接着剤層３付き半導体チップの製造方法の一例を以下説明する。
【００５８】
先ず、上述したダイシング−ダイボンディングテープ１と、図３（ａ）に示す半導体ウェーハ４１とを用意する。
【００５９】
半導体ウェーハ４１の平面形状は円形である。半導体ウェーハ４１の表面には、マトリックス状にストリートによって区画された各領域に、個々の半導体チップを構成するための回路が形成されている。半導体ウェーハ４１の厚みは、３０μｍ以上であることが好ましい。半導体ウェーハ４１の厚みが薄いと、研削時又はハンドリング時に、クラック等が発生し、半導体チップが破損しやすくなる。
【００６０】
図３（ｂ）に示すように、半導体ウェーハ４１を裏返して、裏返された半導体ウェーハ４１を表面側からステージ２５上に載せる。ステージ２５上には、半導体ウェーハ４１の外周側面から一定間隔を隔てられた位置に、円環状のダイシングリング２６が設けられている。
【００６１】
次に、図４（ａ）に示すように、ダイシング−ダイボンディングテープ１の離型層２を剥離しながら、又は離型層２を剥離した後に、露出した粘接着剤層３の他方の面を、半導体ウェーハ４１の裏面に貼り付ける。また、露出したダイシング層５の外周部分を、ダイシングリング２６に貼り付ける。
【００６２】
次に、図４（ｂ）に示すように、粘接着剤層３が貼り付けられた半導体ウェーハ４１をステージ２５から移して、裏返す。このとき、ダイシングリング２６をダイシング層５の粘着部５Ｃに貼り付けられた状態で取り出す。取り出した半導体ウェーハ４１を表面が上方になるように裏返して、別のステージ２７上に載せる。次に、半導体ウェーハ４１を粘接着剤層３ごとダイシングし、個々の半導体チップに分割する。半導体ウェーハ４１と、粘接着剤層３と、粘着部５Ｃと、第２の基材５Ｂとをそれぞれ、両面を貫通し、分断するようにダイシングする。
【００６３】
ダイシングの方法としては、ダイシングブレードが用いられる。ダイシング時には、高速回転するブレードを備えるダイシング装置等が用いられる。
【００６４】
ダイシングの後に、半導体ウェーハ４１に切断部分４１ａが形成され、粘接着剤層３に切断部分３ａが形成され、粘着部５Ｃに切断部分５Ｃａが形成され、第２の基材５Ｂに切断部分５Ｂａが形成される。ダイシングする工程において、第１の基材５Ａを、分断しないようにかつ第１の基材５Ａに切り込み５Ａａを形成するようにダイシングすることが好ましい。第１の基材５Ａを、両面を貫通しないようにかつ第１の基材５Ａの第２の基材側５Ｂの表面に切り込み５Ａａを形成するようにダイシングすることが好ましい。第１の基材５Ａは切断（分断）されないことが好ましい。
【００６５】
次に、図５に示すように、ダイシング層５を引き延ばして、分割された個々の半導体チップの間隔を拡張する。その後、半導体チップを粘接着剤層３ごと非粘着層４から剥離して、取り出すことにより、粘接着剤層３付き半導体チップを得ることができる。
【００６６】
本実施形態では、ダイシング−ダイボンディングテープ１が上述した積層構成を有するため、特にダイシング層５が上述した積層構成を有し、ダイシング層５における第１，第２の基材５Ａ，５ＢのＤ値が上記関係を満足するため、ダイシング後に半導体チップ間の間隔が狭くなるのを抑えることができ、ピックアップ性を高めることができる。
【００６７】
以下、実施例及び比較例を挙げることにより、本発明を具体的に説明する。本発明は、以下の実施例に限定されない。
【００６８】
非粘着層を形成するための組成物を構成する材料として、以下の化合物を用意した。
【００６９】
（アクリル系ポリマー１）
２−エチルヘキシルアクリレート９５重量部、２−ヒドロキシエチルアクリレート５重量部、光ラジカル発生剤であるイルガキュア６５１（チバ・ジャパン社製、５０％酢酸エチル溶液）０．２重量部、及びラウリルメルカプタン０．０１重量部を酢酸エチルに溶解させて、溶液を得た。この溶液に紫外線を照射して重合を行い、ポリマーの酢酸エチル溶液を得た。さらに、この溶液の固形分１００重量部に対して、２−メタクリロイルオキシエチルイソシアネート（昭和電工社製、カレンズＭＯＩ）３．５重量部を反応させて、アクリル共重合体（アクリル系ポリマー１）を得た。得られたアクリル系ポリマー１の重量平均分子量は７０万であり、酸価は０．８６（ｍｇＫＯＨ／ｇ）であった。
【００７０】
（光重合開始剤）
イルガキュア６５１（チバ・ジャパン社製）
【００７１】
（オリゴマー）
Ｕ３２４Ａ：新中村化学工業社製、ウレタンアクリルオリゴマー（１０官能のウレタンアクリルオリゴマー）、重量平均分子量：１，３００
【００７２】
（実施例１）
実施例１では、図１（ａ），（ｂ）に示すダイシング−ダイボンディングテープを形成した。
【００７３】
非粘着層の作製：
上記アクリル系ポリマー１を１００重量部と、イルガキュア６５１を１重量部と、ウレタンアクリルオリゴマーであるＵ３２４Ａを１５重量部とを配合し、組成物を得た。得られた組成物を離型ＰＥＴ（ポリエチレンテレフタレート）フィルム上に塗工し、１１０℃で５分間乾燥し、溶媒を除去し、組成物層を形成した。
【００７４】
次に、得られた組成物層の全領域に、水銀灯を用いて、２０００ｍＪ／ｃｍ２のエネルギーとなるように光を照射し、組成物層を硬化させた。このようにして、非粘着性を有する非粘着層（厚み５０μｍ）を得た。
【００７５】
離型ＰＥＴフィルム／粘接着剤層／非粘着層の積層体の作製：
Ｇ−２０５０Ｍ（日油社製、エポキシ含有アクリルポリマー、重量平均分子量Ｍｗ２０万）１５重量部と、ＨＰ−７２００ＨＨ（ＤＩＣ社製、ジシクロペンタジエン型エポキシ）７０重量部と、ＨＰ−４０３２Ｄ（ＤＩＣ社製、ナフタレン型エポキシ化合物）１５重量部と、ＹＨ−３０９（三菱化学社製、酸無水物系硬化剤）３８重量部と、２ＭＡＯＫ−ＰＷ（四国化成社製、イミダゾール化合物）８重量部と、ＫＢＭ−４０３（信越化学工業社製、エポキシシラン）２重量部と、ＭＴ−１０（トクヤマ社製、表面疎水化ヒュームドシリカ）１０重量部とを配合し、配合物を得た。得られた配合物を溶剤であるメチルエチルケトン（ＭＥＫ）に固形分６０重量％となるように添加し、攪拌し、塗液を得た。
【００７６】
得られた塗液を離型ＰＥＴフィルム上に厚み１０μｍになるように塗工し、１１０℃のオーブン内で２分間加熱乾燥した。このようにして、離型ＰＥＴフィルム上に、粘接着剤層を形成した。その後、粘接着剤層を円形に切り抜いた。
【００７７】
次に、粘接着剤層の離型ＰＥＴフィルム側とは反対の表面上に、得られた非粘着層を６０℃でラミネートした。次に、非粘着層が粘接着剤層よりも大きく、非粘着層が粘接着剤層の外周側面よりも側方に張り出している領域を有するように、非粘着層を円形に切り抜いた。
【００７８】
ダイシング層の作製：
第１の基材として、ポリオレフィン系樹脂フィルム（Ｆ１）（ＪＳＲトレーディング社製「ＳＰＭ８０」、厚み８０μｍ）を用意した。
【００７９】
第２の基材として、ポリオレフィン系樹脂フィルム（Ｆ２）（オージー社製「ＰＬ３０７０」、厚み８０μｍ）を用意した。
【００８０】
粘着部を形成するための材料として、アクリル系粘着剤（綜研化学社製「ＳＫ  ダイン  １４９５Ｃ」）１００重量部と、イソシアネート系硬化剤（日本ポリウレタン工業社製「コロネートＬ−４５」）０．５重量部とを配合して、固形分が２７．３重量％となるように酢酸エチルを添加して、粘着剤組成物を得た。
【００８１】
三洋化成社製のウレタン系トライラミネート接着剤ユーノフレックスＥを用いて、上記ポリオレフィン系樹脂フィルム（Ｆ１）と上記ポリオレフィン系樹脂フィルム（Ｆ２）とを貼り合わせた。
【００８２】
次に、ポリオレフィン系樹脂フィルム（Ｆ２）のポリオレフィン系樹脂フィルム（Ｆ１）側とは反対の表面上に、アプリケータを用いて、上記粘着剤組成物を塗布し、１１０℃で５分間乾燥して、厚み１０μｍの粘着部（粘着剤層）を形成した。
【００８３】
このようにして、ポリオレフィン系樹脂フィルム（Ｆ１）／ポリオレフィン系樹脂フィルム（Ｆ２）／粘着部の積層構造のダイシング層を得た。
【００８４】
ダイシング−ダイボンディングテープの作製
得られた離型ＰＥＴフィルム／粘接着剤層／非粘着層の積層体における非粘着層の表面上に、ダイシング層を粘着部側から貼り付けた。
【００８５】
その後、ダイシング層を切り抜いた。このようにして、離型ＰＥＴフィルム／粘接着剤層／非粘着層／ダイシング層（非粘着層側に粘着部）がこの順で積層された積層構造を有するダイシング−ダイボンディングテープを作製した。
【００８６】
（比較例１）
実施例１で用いたポリオレフィン系樹脂フィルム（Ｆ２）、及び粘着剤組成物を用意した。
【００８７】
三洋化成社製のウレタン系トライラミネート接着剤ユーノフレックスＥを用いて、２つの上記ポリオレフィン系樹脂フィルム（Ｆ２）を貼り合わせた。
【００８８】
次に、一方のポリオレフィン系樹脂フィルム（Ｆ２）の表面上に、アプリケータを用いて、上記粘着剤組成物を塗布し、１１０℃で５分間乾燥して、厚み１０μｍの粘着部（粘着剤層）を形成した。
【００８９】
このようにして、ポリオレフィン系樹脂フィルム（Ｆ２）／ポリオレフィン系樹脂フィルム（Ｆ２）／粘着部の積層構造のダイシング層を得た。
【００９０】
得られたダイシング層を用いたこと以外は実施例1と同様にして、ダイシング−ダイボンディングテープを得た。
【００９１】
（比較例２）
実施例１で用いたポリオレフィン系樹脂フィルム（Ｆ１），（Ｆ２）、及び粘着剤組成物を用意した。
【００９２】
三洋化成社製のウレタン系トライラミネート接着剤ユーノフレックスＥを用いて、上記ポリオレフィン系樹脂フィルム（Ｆ１）と上記ポリオレフィン系樹脂フィルム（Ｆ２）とを貼り合わせた。
【００９３】
次に、ポリオレフィン系樹脂フィルム（Ｆ１）のポリオレフィン系樹脂フィルム（Ｆ２）側とは反対の表面上に、アプリケータを用いて、上記粘着剤組成物を塗布し、１１０℃で５分間乾燥して、厚み１０μｍの粘着部（粘着剤層）を形成した。
【００９４】
このようにして、ポリオレフィン系樹脂フィルム（Ｆ２）／ポリオレフィン系樹脂フィルム（Ｆ１）／粘着部の積層構造のダイシング層を得た。
【００９５】
得られたダイシング層を用いたこと以外は実施例１と同様にして、ダイシング−ダイボンディングテープを得た。
【００９６】
（評価）
（１）荷重曲線の測定によるＤ値の評価
実施例及び比較例で用いたポリオレフィン系樹脂フィルム（Ｆ１），（Ｆ２）を幅（ＴＤ方向）１０ｍｍ、長さ方向（ＭＤ方向）１２０ｍｍの試験片を用意した。この試験片を用いて、荷重曲線を測定した。
【００９７】
試験片をそれぞれ、恒温槽内で、６０℃、標線間２５ｍｍ及び引張速度３００ｍｍ／分の条件でＭＤ方向に引っ張り、試験片が１０％伸長してから９０秒後に恒温槽をはずして試験片を２３℃及び湿度５０％の環境下に移して、２３℃及び湿度５０％の環境下で３０秒間放置するまでの荷重曲線を測定した。１０％伸長してから９０秒付近に認められる荷重値の極小値であるＡを評価した。２３℃及び湿度５０％の環境下で１０秒後から３０秒後まで放置する間の荷重値の最大値であるＢを評価した。試験片を１０％伸張した直後の荷重値であるＣを評価した。得られたＡ値、Ｂ値及びＣ値から、上記式（１）によりＤ値を求めた。上記測定では、引張試験機（オリエンテック社製「テンシロン  ＵＴＡ−５００」を用いた。
【００９８】
（２）耐カーフシュリンク性
得られたダイシング−ダイボンディングテープの離型層を粘接着剤層から剥離し、粘接着剤層を露出させた。露出した粘接着剤層を直径１２ｉｎｃｈのシリコンウェーハ（厚み８０μｍ）の一方の面に６０℃の温度でラミネートした。
【００９９】
次に、ダイシング装置ＤＦＤ６５１（ディスコ社製）を用いて、送り速度５０ｍｍ／秒で、評価サンプルを１０ｍｍ×１０ｍｍのチップサイズにダイシングした。このとき、シリコンウェーハと粘接着剤層と非粘着剤層と粘着部と第２の基材とを、両面を貫通し、分断するようにダイシングした。また、第１の基材に深さ３０μｍの切り込みを入れた。
【０１００】
ダインシング後の評価サンプルの５か所（上、下、左、右、中央）のＭＤ方向とＴＤ方向のカーフ幅を測定した。耐カーフシュリンク性を下記の基準で判定した。カーフ幅が２０μｍ未満であると、ピックアップ時に、半導体チップに余計な粘接着剤層が付着し難くなり、かつ半導体チップ同士が接触し難くなって粘接着剤層付き半導体チップのピックアップ性が高くなる。
【０１０１】
［耐カーフシュリンク性の判定基準］
○：全ての測定箇所でカーフ幅が２０μｍ以上
×：カーフ幅が２０μｍ未満である測定箇所がある
【０１０２】
（３）ピックアップ性
上記（２）の評価の後に、ダイボンダーｂｅｓｔｅｍ  Ｄ−０２（キャノンマシーナリー社製）を用いて、コレットサイズ９ｍｍ角、突き上げ速度５ｍｍ／秒、ピックアップニードル１９ピン、温度２３℃の条件で、２０個の粘接着剤層付き半導体チップを連続してピックアップした。ピックアップ性を下記の基準で判定した。
【０１０３】
［ピックアップ性の判定基準］
○：ピックアップできなかった粘接着剤層付き半導体チップがない
×：ピックアップできなかった粘接着剤層付き半導体チップがある
【０１０４】
結果を下記の表１に示す。
【０１０５】
【表１】
2014063896.tif 000003
【符号の説明】
【０１０６】
１…ダイシング−ダイボンディングテープ
２…離型層
３…粘接着剤層
３ａ…切断部分
４…非粘着層
４ａ…切断部分
５…ダイシング層
５Ａ…第１の基材
５Ａａ…切り込み
５Ｂ…第２の基材
５Ｂａ…切断部分
５Ｃ…粘着部
５Ｃａ…切断部分
５ｘ…延長部
１１…ダイシング−ダイボンディングテープ
１２…ダイシング層
１２Ａ…第１の基材
１２Ｂ…第２の基材
１２Ｃ…粘着部
１２Ｄ…貼付起点
１２ｘ…延長部
２５…ステージ
２６…ダイシングリング
２７…ステージ
４１…半導体ウェーハ
４１ａ…切断部分
【図１】
2014063896.tif 000004
【図２】
2014063896.tif 000005
【図３】
2014063896.tif 000006
【図４】
2014063896.tif 000007
【図５】
2014063896.tif 000008
【図７】
2014063896.tif 000009
【図６】
2014063896.tif 000010